Brevet FR2756358A1 — publié le 19980529

La présente invention concerne une canalisation utilisable notamment pour le transport de fluides et comportant au moins une gaine interne d'étanchéité permettant, au moins, de limiter la perméabilité aux fluides corrosifs, notamment aux gaz acides, par exemple l'H2S et le CO2. L'invention s'applique notamment aux hydrocarbures transportés dans des conduites susceptibles d'être sous forte pression et à des températures élevées pendant de longues périodes de temps. Les conduites peuvent être des tubes métalliques doublés intérieurement d'un tube en thermoplastique à perméabilité limitée, ou des conduites flexibles comportant, par exemple, des éléments suivants: - une carcasse en feuillard agrafé destinée à éviter l'écrasement de la conduite dû à pression différentielle entre l'extérieur et l'intérieur, - une gaine interne d'étanchéité en matériau plastique destinée à assurer l'étanchéité interne de la conduite, - au moins une couche d'armures métalliques pour résister aux efforts de pression et/ou de traction, - une seconde gaine externe en matériau plastique assurant l'étanchéité externe de la conduite. Les problèmes inhérents aux transports de fluides à température et pression élevées sont liés à la perméabilité des gaines en matière plastique. On sait que le débit de gaz à travers les thermoplastiques utilisés pour fabriquer les gaines d'étanchéité, augmente avec la température et la pression. Dans le cas de gaz corrosifs, tel l'H2S, les armures ou les tubes métalliques peuvent subir de la corrosion accélérée. En outre, dans le cas d'une conduite flexible, le gaz peut s'accumuler entre les deux gaines, ce qui peut provoquer l'éclatement de la gaine externe lorsque la gaine externe est moins perméable. 2 2756358 On connaît le document EP-0225901 qui décrit une gaine interne à perméabilité diminuée par l'enroulement en spirale d'une fine bande métallique autour d'une gaine plastique. Cependant les zones de superposition des bandes restent des zones très perméables au gaz. Ainsi, la présente invention concerne une gaine en matériau thermoplastique extrudable pour la fabrication d'une barrière d'étanchéité à des gaz acides. La gaine comporte un taux déterminé d'au moins une charge de produit chimiquement actif avec les gaz acides de façon à annihiler irréversiblement les effets corrosifs desdits gaz, le taux de charge étant déterminé en fonction de la perméabilité aux gaz dudit matériau thermoplastique. La présente invention se fonde principalement sur les réactions chimiques connues et pratiquées dans le domaine des procédés d'épurations des gaz acides, notamment résultant de la présence d'H2S et de CO2, mais nullement utilisées pour fabriquer des gaines d'étanchéité en polymère thermoplastique extrudable, par exemple des polyoléfines, des polyamides, ou des polymères fluorés, constituant actuellement les gaines industrielles dans le domaine des conduites d'exploitation pétrolière, flexibles ou rigides. On peut citer les réactions irréversibles suivantes: - Charges comportant des oxydes métalliques: PbO +H2S > PbS + H20 (1) ZnO+ H2S > ZnS + H20 (2) Il en est de même avec le CuO, CdO, NiO, CoO, SnO2 et MoO3. - Charges comportant des amines, telles les alkanolamines ou les polyethylènes polyamines: 2RNH2 + H2S > (RNH3)2S (3) (RNH3)2S + H2S - 2RNH3HS (4) 2RNH2 + C02 + H20) (RNH3)2CO3 (5) (RNH3)C03 + C02 + H20 > 2RNH3HCO3 (6) 2RNH2 + CO2 > RNHCOONH3R (7) 3 2756358 D'après les réactions 3 et 4, on voit que l'H2S réagit directement et rapidement avec la MEA, ou tout autre amine primaire, pour former le sulfure d'amine et hydrosulfide. Les mêmes réactions ont lieu entre I'H2S et les amines secondaires ou tertiaires telles DEA, DIPA et MDEA. Le dioxyde de carbone réagit selon les équations 5, 6 et 7. La réaction 7, donnant la formation d'un sel d'amine d'un acide carbamique substitué, est directe et rapide mais ne peut avoir lieu qu'entre le CO2 et une amine primaire ou secondaire. Les réactions 5 et 6 sont plus lentes car le CO2 doit réagir avec l'eau pour former l'acide carbonique avant de réagir avec l'amine. Comme polyéthylène polyamine, on peut utiliser le PEHA ou le HEPA de formule générale H2N(C2H4NH)nH avec n=5 pour le PEHA et n compris entre 5 et 7 pour le HEPA. Bien entendu, ces polyamines sont généralement des mélanges. - Charges comportant des oxydes d'alcalins ou d'alcalineux-terreux: CaO+ H2S > CaS + H20 CaO + CO2 > CaCO3 Les agents sélectionnés interviennent avec l'H2S ou le CO2 dans des réactions non réversibles en présence d'oxygène, dans les conditions d'utilisation des gaines. Il est en effet souhaitable, qu'une fois le gaz acide absorbé, il n'y ait pas d'autres réactions chimiques qui pourraient conduire à des inconvénients sur la gaine thermoplastique. L'invention sera mieux comprise à la lecture de l'exemple ci-après, illustrée par les figures annexées suivantes: * La figure 1 montre une structure de conduite flexible comprenant au moins une gaine selon l'invention. * La figure 2 montre une canalisation rigide comportant une gaine selon l'invention. 4 2756358 On peut évaluer le volume de gaz acide qui peut pénétrer dans une gaine en thermoplastique de perméabilité Pe, par la formule suivante: Q = (Pe*S/e)*p*t o S est la surface en contact avec le gaz, et t l'intervalle de temps d'exposition au gaz. D'après les mesures réalisées par la demanderesse, la perméabilité Pe est de l'ordre de 10-7 cm3/cm.s.bar pour la perméabilité à environ 100 C du PVDF ou PA 11 à l'H2S (PVDF est le polyfluorure de vinylidène et le PA 11 le polyamide 11). Pour une gaine de diamètre intérieur 15 cm, la surface par mètre de tube, est donc S=4712 cm2. En considérant une pression d'H2S de 3 bar et une épaisseur de gaine de 7 mm, le débit Q quotidien de gaz est de l'ordre de: Q = (10-7*4712)/0, 7*3*24*3600 = 174 cm3/jour En considérant l'H2S comme un gaz parfait, une mole d'H2S correspond à un volume de 22400 cm3, donc il y a 174/22400=0,0078 mole/jour d'H2S qui pénètre dans une longueur unitaire de la gaine considérée, ce qui donne pour une année: environ 2,85 mole/an. Ce calcul théorique approximatif ne prend pas en compte l'effet de masquage de la surface de gaine par les armures métalliques qui entourent la gaine. On sait que dans des structures, tels que des flexibles armés, la perméabilité est divisée au moins par un facteur supérieur à 2. D'autre part, si la gaine n'est pas directement en contact avec l'effluent, la température moyenne peut être sensiblement inférieure à 100 C, ce qui diminue fortement la perméabilité de la gaine thermoplastique. Il faut noter également que dans ce calcul il a été pris en compte de l'H2S pur à 3 bar de pression, ce qui correspond environ à 300 bar d'un effluent comprenant 1% d'H2S. Avec la connaissance du taux de perméabilité d'une gaine en matière plastique, soit par calcul, soit par expérimentation, on détermine la quantité d'agent neutralisant, 2756358 vis-à-vis des gaz acides contenus dans un effluent, qu'il faut incorporer à la matière thermoplastique extrudable pour se garantir de la perméabilité d'une gaine fabriquée à partir de ladite matière, et ceci en fonction des conditions de fonctionnement données. Pour une gaine de diamètre intérieur 15 cm et d'épaisseur 0,7 cm, le volume de polymère est environ 3450 cm3. Pour des polymères dont la densité est d'environ 1, un mètre de gaine pèse 3450 g. Compte tenu des réactions écrites plus haut, pour neutraliser 2,8 mole d'H2S par an et par mètre de tube, il faut pour le ZnO 228 g, soit un taux de 6,6% en poids pour le PbO 596 g, soit un taux de 17, 3% en poids pour le HEPA 285 g, soit un taux de 8,3% en poids Il est donc clair que l'on peut réaliser des gaines comportant de tels agents pour une capacité active de plusieurs années. Dans le cas du CO2, dont la valeur de perméabilité à travers les gaines est de même ordre de grandeur que celle de l'H2S, un calcul similaire peut être fait, ce qui met en évidence que les charges dédiées au traitement du CO2 peuvent être incorporés dans une matière thermoplastique pour fabriquer une gaine selon l'invention. La figure 1 représente une structure de flexible comportant une carcasse interne agrafée en feuillard ou en fil agrafés ou emboîtables 1, une gaine d'étanchéité 2, une couche de fils agrafés ou emboîtables 3, une gaine 4, des armures 5, un ruban 6 et une gaine extérieure 7. L'une au moins des gaines 2 et 4 est réalisée selon la présente invention, et de préférence la gaine interne 2. Il est clair que les gaines peuvent être multicouches et être constituées d'une première couche de thermoplastique sans charge de produit chimiquement actif et d'une deuxième couche selon la gaine de la présente invention. De préférence, la couche selon l'invention est placée à l'extérieur de la première couche, par rapport à l'axe de la conduite. La présente invention concerne également un flexible qui ne comporterait pas de carcasse interne 1. Les gaines sont 6 2756358 fabriquées à partir de mélanges préparés à la température de fusion du matériau thermoplastique par ajout des charges d'agents neutralisants, avant extrusion, éventuellement sur un noyau. La figure 2 représente un tube métallique 8 comportant un chemisage interne comportant au moins une gaine 9 selon la présente invention. La mise en place à l'intérieur du tube 8 se fait selon les techniques connues de chemisage interne. 7? 2756358 REVENDICATIONS 1) Gaine en matériau thermoplastique extrudable pour la fabrication d'une barrière d'étanchéité à des gaz acides, caractérisée en ce qu'elle comporte un taux déterminé d'au moins une charge de produit chimiquement actif avec lesdits gaz acides de façon à annihiler irréversiblement les effets corrosifs desdits gaz, ledit taux étant déterminé en fonction de la perméabilité aux gaz dudit matériau thermoplastique. 2) Gaine selon la revendication 1, dans laquelle lesdits produits actifs comportent des oxydes métalliques choisis dans le groupe constitué par PbO, ZnO, CuO, CdO, NiO, CoO, SnO2 et MoO3. 3) Gaine selon la revendication 1, dans laquelle lesdits produits actifs comportent des amines, et de préférence des polyéthylènes polyamines. 4) Gaine selon la revendication 1, dans laquelle lesdits produits actifs comportent des oxydes d'alcalins et d'alcalineux-terreux, de préférence CaO. 5) Gaine selon l'une des revendications précédentes, dans laquelle ledit matériau thermoplastique comporte des polyoléfines, des polyamides, ou des polymères fluorés. 6) Application de la gaine selon l'une des revendications 1 à 5, à la constitution d'au moins une gaine d'étanchéité dans la structure d'une conduite flexible à armatures métalliques pour le transport d'effluents pétroliers comportant de l'H2S ou du CO2.. 8 2756358 7) Application de la gaine selon l'une des revendications 1 à 5, à la constitution d'une gaine de chemisage interne à un tube métallique rigide pour le transport d'effluents comportant de l'H2S ou du C02.